(57)【要約】【課題】タフピッチ銅（ＴＰＣ）を導体材料とした従来の太陽電池用はんだめっき線よりも０．２％耐力が低く、無酸素銅（ＯＦＣ）を導体材料とした従来の太陽電池用はんだめっき線と同等又はそれ以下の０．２％耐力を備え、かつ低コストである太陽電池用はんだめっき線及びその製造方法並びに太陽電池を提供するものである。【解決手段】本発明の太陽電池用はんだめっき線２は、太陽電池セル１に接合すべく、断面平角状に形成された導体３の表面の一部又は全部にはんだめっき４が被覆されたものであり、導体３を、Ｎｂ、Ｔｉ、Ｚｒ、Ｖ、Ｔａ、Ｆｅ、Ｃａ、Ｍｇ又はＮｉから選択される１種又は２種以上の硫黄親和性金属を含有し、残部が酸素含有量が１０ｍａｓｓｐｐｍを超える銅及び不可避的不純物である銅材で構成したものである。【選択図】  図３
2008182171.tif 000002
【特許請求の範囲】
【請求項１】
太陽電池セルに接合すべく、断面平角状に形成された導体の表面の一部又は全部にはんだめっきが被覆された太陽電池用はんだめっき線において、
上記導体を、Ｎｂ、Ｔｉ、Ｚｒ、Ｖ、Ｔａ、Ｆｅ、Ｃａ、Ｍｇ又はＮｉから選択される１種又は２種以上の硫黄親和性金属を含有し、残部が酸素含有量が１０ｍａｓｓｐｐｍを超える銅及び不可避的不純物である銅材で構成したことを特徴とする太陽電池用はんだめっき線。
【請求項２】
上記導体が、上記硫黄親和性金属を０．０００７〜０．０４質量％含有する請求項１記載の太陽電池用はんだめっき線。
【請求項３】
上記導体の結晶粒径が２７０μｍ以下である請求項１又は２記載の太陽電池用はんだめっき線。
【請求項４】
請求項１から３いずれかに記載の太陽電池用はんだめっき線と、太陽電池セルをはんだ接続したことを特徴とする太陽電池。
【請求項５】
連続鋳造圧延装置を用いて、銅溶湯から太陽電池用はんだめっき線を製造する方法であって、
上記連続鋳造圧延装置の溶湯貯溜手段に貯溜され、酸素含有量が１０ｍａｓｓｐｐｍを超える銅溶湯に、Ｎｂ、Ｔｉ、Ｚｒ、Ｖ、Ｔａ、Ｆｅ、Ｃａ、Ｍｇ又はＮｉから選択される１種又は２種以上の硫黄親和性金属を添加し、銅溶湯中に含まれる該硫黄親和性金属の割合を０．０００７〜０．０４質量％に調整し、その銅溶湯を用いて荒引き材を製造した後、その荒引き材に減面率３０％以上の冷間伸線加工を施し、この冷間加工材に１９０〜７５０℃で熱処理を施すことを特徴とする太陽電池用はんだめっき線の製造方法。
【請求項６】
上記冷間加工材に、４００〜７５０℃で熱処理を施す請求項５記載の太陽電池用はんだめっき線の製造方法。
【請求項７】
上記熱処理を、ヒータによるバッチ式加熱方式もしくは通電加熱方式により行う請求項５又は６記載の太陽電池用はんだめっき線の製造方法。
【発明の詳細な説明】
【技術分野】
【０００１】
本発明は、太陽電池用接続リード線及びその製造方法に係り、特に、太陽電池のシリコンセルとはんだ接続するのに好適な太陽電池用はんだめっき線及びその製造方法並びに太陽電池に関するものである。
【背景技術】
【０００２】
一般的な太陽電池セルは、受光面を持ち、かつ平板形状をしており、その受光面（上面）と相対する面（下面）とにそれぞれ電極が形成された構造を有している。複数の太陽電池セルを接続するための接続用リード線は、平角状の銅箔などからなり、図２に示すように、接続用リード線２の一方端が太陽電池セル１の受光面（上面）に、その他方端が太陽電池セル１の受光面と相対する面（下面）に、ハンダなどを用いて接続され、通常、複数の太陽電池セル１が直列に接続されている。図３に示すように、この接続用リード線２は、平角導体３の表面に、太陽電池セルとの接続のためのはんだめっき４が形成されている。
【０００３】
ところで、太陽電池を構成する部材のうち、シリコン結晶ウェハ（太陽電池セル）が材料コストの大半を占めていることから、製造コストの低減を図るべくシリコン結晶ウェハの薄板化が進んでいる。しかし、シリコン結晶ウェハを薄板化すると、図４（ａ）に示す接続用リード線２のはんだ接合時における加熱プロセスや、太陽電池使用時における温度変化により、図４（ｂ）に示すように、接続用リード線２をはんだ接続した太陽電池セル１全体が反って、破損したりするおそれがある。
【０００４】
このような太陽電池セルの反りおよび破損を防止するため、近年では、シリコン結晶ウェハとの熱膨張係数の差が小さい導電性材料を、接続用リード線として用いるようになってきている。このような材料としては、銅層とコバール層と銅層を備えた３層クラッド材、又は銅層とインバー層と銅層を備えた３層クラッド材があり、さらにそれらの外周を略全体にわたってはんだめっきした材料が知られている（例えば、特許文献１）。
【０００５】
しかしながら、前記特許文献１に記載された３層クラッド材を接続用リード線として使用する場合には、太陽電池セルに生じる熱応力を軽減することができるものの、体積抵抗率が比較的高いコバール層やインバー層を中間層として使用するため、平均の電気抵抗が高くなり、太陽電池の発電効率が低下するという問題がある。
【０００６】
このような事情に鑑み、体積抵抗率が２．３μΩ・ｃｍ以下で、かつ耐力が１９．６〜８５ＭＰａであり、酸素含有量が２０ｍａｓｓｐｐｍ以下の純銅からなる焼鈍材で構成された芯材の表面に、溶融はんだめっき層を備えた太陽電池用電極線材が検討されている（例えば、特許文献２）。
【０００７】
太陽電池用接続リード線のＣｕの種類として、タフピッチ銅、無酸素Ｃｕ、高純度銅（純度９９．９９９９％以上）などが考えられるが、発明者らの検討によると、導体の引張り試験における０．２％耐力を最も小さくするためには、純度が高いＣｕが有利であることがわかっており、その候補としては、無酸素Ｃｕ、高純度銅（純度９９．９９９９％以上）が挙げられる（特許文献３）。
【０００８】
【特許文献１】特開２００６−７３７０６号公報
【特許文献２】国際公開第２００５／１１４７５１号パンフレット
【特許文献３】特開２００６−２７６７０９号公報
【発明の開示】
【発明が解決しようとする課題】
【０００９】
無酸素Ｃｕ、高純度銅（純度９９．９９９９％以上）を用いて太陽電池用接続リード線を連続鋳造装置により製造する場合には、その製造過程において、銅母材を脱酸する工程などが必要になり、その制御など製造工程が煩雑になり、また、高純度銅等を無酸化保護ガス（ＣＯ）中で連続溶解鋳造する大規模な設備を要するなど、製造費用がかかってしまうという課題がある。
【００１０】
このため、タフピッチ銅などの酸素含有量が比較的多く、工業的に取り扱い易く、かつ安価な銅材料を出発材料としつつ、少なくとも無酸素Ｃｕと同等またはそれ以上の良好な軟化特性を有する銅材の開発、検討が急がれている。
【００１１】
本発明の目的は、タフピッチ銅（ＴＰＣ）を導体材料とした従来の太陽電池用はんだめっき線よりも０．２％耐力が低く、無酸素銅（ＯＦＣ）を導体材料とした従来の太陽電池用はんだめっき線と同等又はそれ以下の０．２％耐力を備え、かつ低コストである太陽電池用はんだめっき線及びその製造方法並びに太陽電池を提供することにある。
【課題を解決するための手段】
【００１２】
上記の目的を達成するために、請求項１の発明は、太陽電池セルに接合すべく、断面平角状に形成された導体の表面の一部又は全部にはんだめっきが被覆された太陽電池用はんだめっき線において、
上記導体を、Ｎｂ、Ｔｉ、Ｚｒ、Ｖ、Ｔａ、Ｆｅ、Ｃａ、Ｍｇ又はＮｉから選択される１種又は２種以上の硫黄親和性金属を含有し、残部が酸素含有量が１０ｍａｓｓｐｐｍを超える銅及び不可避的不純物である銅材で構成したことを特徴とする太陽電池用はんだめっき線である。
【００１３】
請求項２の発明は、上記導体が、上記硫黄親和性金属を０．０００７〜０．０４質量％含有する請求項１記載の太陽電池用はんだめっき線である。
【００１４】
請求項３の発明は、上記導体の結晶粒径が２７０μｍ以下である請求項１又は２記載の太陽電池用はんだめっき線である。
【００１５】
請求項４の発明は、請求項１から３いずれかに記載の太陽電池用はんだめっき線と、太陽電池セルをはんだ接続したことを特徴とする太陽電池である。
【００１６】
請求項５の発明は、連続鋳造圧延装置を用いて、銅溶湯から太陽電池用はんだめっき線を製造する方法であって、
上記連続鋳造圧延装置の溶湯貯溜手段に貯溜され、酸素含有量が１０ｍａｓｓｐｐｍを超える銅溶湯に、Ｎｂ、Ｔｉ、Ｚｒ、Ｖ、Ｔａ、Ｆｅ、Ｃａ、Ｍｇ又はＮｉから選択される１種又は２種以上の硫黄親和性金属を添加し、銅溶湯中に含まれる該硫黄親和性金属の割合を０．０００７〜０．０４質量％に調整し、その銅溶湯を用いて荒引き材を製造した後、その荒引き材に減面率３０％以上の冷間伸線加工を施し、この冷間加工材に１９０〜７５０℃で熱処理を施すことを特徴とする太陽電池用はんだめっき線の製造方法である。
【００１７】
請求項６の発明は、上記冷間加工材に、４００〜７５０℃で熱処理を施す請求項５記載の太陽電池用はんだめっき線の製造方法である。
【００１８】
請求項７の発明は、上記熱処理を、ヒータによるバッチ式加熱方式もしくは通電加熱方式により行う請求項５又は６記載の太陽電池用はんだめっき線の製造方法である。
【発明の効果】
【００１９】
本発明の太陽電池用はんだめっき線によれば、タフピッチ銅（ＴＰＣ）を導体材料とした従来の太陽電池用はんだめっき線よりも０．２％耐力が低く、無酸素銅（ＯＦＣ）を導体材料とした従来の太陽電池用はんだめっき線と同等又はそれ以下の０．２％耐力を実現でき、かつ、低コストで製造可能である。
【発明を実施するための最良の形態】
【００２０】
以下、本発明の実施の形態を添付図面に基いて説明する。
【００２１】
（太陽電池用はんだめっき線）
本発明の好適一実施の形態に係る太陽電池用はんだめっき線は、図３に示すように、導体３の表面全体に、はんだめっき４を施したものである。この導体３は、Ｎｂ、Ｔｉ、Ｚｒ、Ｖ、Ｔａ、Ｆｅ、Ｃａ、Ｍｇ又はＮｉから選択される１種又は２種以上の硫黄親和性金属を含有し、残部が酸素含有量が１０ｍａｓｓｐｐｍを超える銅及び不可避的不純物である銅材で構成されるものである。導体３は、硫黄親和性金属を０．０００７〜０．０４質量％の割合で含有する。この含有量の範囲内であれば、硫黄親和性金属に加えてミッシュメタル（ＭＭ）を添加してもよい。
【００２２】
導体３の結晶粒径は２７０μｍ以下、導体３の０．２％耐力は２３〜６６ＭＰａとされる。また、この導体３にはんだめっき４を被覆した太陽電池用はんだめっき線２全体の０．２％耐力は、４３〜８６ＭＰａとされる。
【００２３】
導体３の被覆に用いるはんだめっき４は、環境面から、好ましくは鉛フリー品とされ、Ｓｎ系はんだ、あるいは第２成分としてＰｂ、Ｉｎ、Ｂｉ、Ｓｂ、Ａｇ、Ｚｎ、Ｎｉ、Ｃｕから選択される少なくとも１種の元素を０．１ｍａｓｓ％以上含むＳｎ系合金はんだが挙げられる。このＳｎ系はんだ、あるいはＳｎ系合金はんだは、それぞれ、第３成分として１０００ｍａｓｓｐｐｍ以下の微量元素を含んでいてもよい。また、はんだめっき４の被覆は、導体３の一部、例えば、導体の上下面のみであってもよい。
【００２４】
本実施の形態に係る太陽電池用はんだめっき線２における導体３の酸素含有量、は、特に限定するものではないが、例えば、１０ｍａｓｓｐｐｍを超え、４００ｍａｓｓｐｐｍ以内の範囲が想定される。後述する実施例では、導体３の原材料として特にタフピッチ銅などの汎用材料を使用していることから、１０ｍａｓｓｐｐｍを超え、より正確には１５０ｍａｓｓｐｐｍ〜４００ｍａｓｓｐｐｍ程度であるが、無酸素銅、高純度銅（６Ｎ）などと同等の特性を得るという観点からすると、本実施の形態に係る太陽電池用はんだめっき線２における導体３の好ましい酸素含有量は１５０ｍａｓｓｐｐｍ以下、より好ましくは１０ｍａｓｓｐｐｍ〜５０ｍａｓｓｐｐｍとされる。
【００２５】
この太陽電池用はんだめっき線２を、図２に示したシリコン結晶ウェハ１（太陽電池モジュール）におけるシリコンセル面の所定の接点領域（例えば、Ａｇメッキ領域）に接続することで、太陽電池アセンブリが得られる。
【００２６】
（太陽電池用はんだめっき線の製造方法）
本実施の形態に係る太陽電池用はんだめっき線２の製造方法の一例を以下に示す。
【００２７】
先ず、連続鋳造圧延装置の溶湯貯溜手段において、酸素含有量が１０ｍａｓｓｐｐｍを超えるタフピッチ銅を溶解すると共に、その銅溶湯に硫黄親和性金属を０．０００７〜０．０５質量％の割合で添加する。硫黄親和性金属は全て銅溶湯の中に残留するものではなく、最終的に銅溶湯中に含まれる硫黄親和性金属の割合は０．０００７〜０．０４質量％となる。この銅溶湯を用いて、銅の荒引き材を連続的に製造する。また、この荒引き材に、減面率３０％以上の冷間伸線加工を施して断面形状が平角状の導体３を作製する。その後、平角状の導体３に熱処理を施す。この加工と熱処理によって、導体３を構成する銅の結晶の平均粒径が２７０μｍ以下に、導体３の０．２％耐力が２３〜６６ＭＰａに調整される。熱処理としては、例えば、１９０〜７５０℃の温度範囲で３０〜９０分、好ましくは４００〜７５０℃の温度範囲で３０〜９０分加熱する。
【００２８】
熱処理後、導体３の表面にはんだめっき４を被覆し、本実施の形態に係る太陽電池用はんだめっき線２が得られる。はんだめっき４は、太陽電池用はんだめっき線２の０．２％耐力が４３〜８６ＭＰａとなるように、めっき種類及びめっき厚さが調整される。
【００２９】
ここで、冷間減面加工時の減面率を３０％以上、好ましくは３０〜９９．９％と規定したのは、減面率が３０％未満だと、加工時に荒引き線に十分な歪みを発生させることができず、荒引き線内部の転位を十分に増大、成長させることができないためである。その結果、銅材に固溶しているＳやＰｂなどを十分に析出させることができなくなり、ひいては、銅材の軟化温度を十分に低下させることができなくなる。
【００３０】
なお、減面率は以下の式（１）
減面率＝［１−（減面加工後の線材断面積／減面加工前の線材断面積）］×１００…（１）
により求める。
【００３１】
導体３の０．２％耐力を低減するための熱処理方法としては、ヒータによるバッチ式加熱方式、若しくは通電加熱方式（例えば、通電アニーラ）などが適用可能である。安定した熱処理が必要な場合には、導体３をコイル状に巻き付けた後、炉に入れ、バッチ式で加熱する方式が、連続で長尺にわたって熱処理する場合には通電加熱方式が望ましい。また、酸化を防止する観点から、水素還元雰囲気の炉を用いて熱処理を行ってもよい。
【００３２】
連続鋳造圧延法としては、例えば、ＳＣＲ、ヘズレータイプ、アプキャスト法などが適用可能である。
【００３３】
次に、本実施の形態に係る太陽電池用はんだめっき線２の作用を説明する。
【００３４】
（硫黄親和性金属の含有量）
本実施の形態において、導体３に占める硫黄親和性金属の含有量を０．０００７〜０．０４質量％、好ましくは０．００１〜０．０４質量％と規定したのは、含有量が０．０００７質量％未満であると、硫黄親和性金属と銅母材に固溶しているＳが十分に反応しないためである。一方、含有量が０．０４質量％を超えると、導体３に固溶する硫黄親和性金属の固溶量が多くなりすぎて、銅の結晶成長を妨げ、導体３の結晶粒径が小さくなりすぎる（例えば、１９μｍ未満）ためである。
【００３５】
通常のタフピッチ銅には１０ｍａｓｓｐｐｍ前後のＳが固溶しており、このＳがタフピッチ銅材の軟らかさを阻害する要因であった。そこで、本実施の形態の太陽電池用はんだめっき線２では、導体３の構成材として、酸素含有量が１０ｍａｓｓｐｐｍを超える銅母材（タフピッチ銅材）に、Ｎｂ、Ｔｉ、Ｚｒ、Ｖ、Ｔａ、Ｆｅ、Ｃａ、Ｍｇ又はＮｉから選択される１種又は２種以上の硫黄親和性金属を０．０００７〜０．０４質量％の割合で含有させたものを採用している。
【００３６】
（硫黄親和性金属の添加と軟化特性との関係）
この硫黄親和性金属（例えば、Ｔｉ）が、酸素含有量が１０ｍａｓｓｐｐｍを超える銅溶湯中に固溶しているＳと反応することで、Ｓが硫化物（例えば、ＴｉＳ）として析出し、銅溶湯のＳ固溶量が減少する。このため、Ｓ含有量が比較的多いタフピッチ銅などを出発材料にしたとしても、銅のマトリクスからＳを析出させることができ、軟化特性の点において、高純度の銅（例えば、ＯＦＣ）とほぼ同等の特性が得られるようになる。
【００３７】
また、硫黄親和性金属を含む銅溶湯を用いて前述した荒引き線を製造する際、銅のマトリクス（結晶粒）の周囲には、Ｓの化合物である硫化物が析出することになるが、これら硫化物は微小の化合物であり、夫々間隔をもって析出されるため、銅の結晶成長を妨げるおそれはない。よって、荒引き線の結晶粒を大きく成長させることができ、降伏応力が低い荒引き線、すなわち導体３を得ることができる。
【００３８】
（導体の結晶粒径）
０．２％耐力は導体３の結晶粒径との相関が大きいことが知られており、一方で粒界が少ないほど、すなわち結晶粒径が大きいほど変形抵抗は小さい。他方で結晶粒径が大きくなりすぎると、材料の伸びが低下し、脆い材料となる。従って、結晶粒径は一定条件範囲に入っている必要がある。ここで言う結晶粒径とは、導体３の結晶粒径を平均化したものである。
【００３９】
導体３の結晶粒径が２７０μｍ超だと、導体３が脆くなるため耐クラック性が落ちる。そのため、導体３の結晶粒径が２７０μｍ超だと、太陽電池パネルなどへ組み込む成型加工の際、太陽電池用はんだめっき線２、例えばはんだ被覆導体平角線に亀裂が発生したり、長期信頼性が不十分になるといった不具合の原因になる。また、導体３の結晶粒径があまり小さすぎると、例えば１９μｍ未満だと、耐クラック性は問題はないが、導体３の軟質性が失われるため、シリコンセル（太陽電池セル１）の反りが大きくなる。従って、導体３の結晶粒径としては２７０μｍ以下の範囲が好ましい。
【００４０】
以上より、本実施の形態に係る太陽電池用はんだめっき線２によれば、タフピッチ銅（ＴＰＣ）を導体材料とした従来の太陽電池用はんだめっき線よりも０．２％耐力が低くなり、無酸素銅（ＯＦＣ）を導体材料とした従来の太陽電池用はんだめっき線と同等又はそれ以下の０．２％耐力を実現できるため、加熱を必要とする配線工程及び太陽電池使用時における温度変化に起因した熱膨張・収縮率の差異による歪の影響を最小限に抑えることが可能となる。
【００４１】
また、本実施の形態に係る太陽電池用はんだめっき線２の製造方法によれば、導体３の原材料として、高純度銅（６Ｎ）などを使用することなく、酸素含有量が１０ｍａｓｓｐｐｍ以上のタフピッチ銅を使用するため、導体３の製造工程を、高純度銅（６Ｎ）などを使用する場合と比べて簡素化でき、かつ低コスト化を実現できる。
【００４２】
さらに、太陽電池用はんだめっき線のはんだめっき４のはんだ組成については、これまで導体にＣｕを用いたものでは、シリコンセルとの熱膨張整合を考慮して低温接続が可能なものが求められていたが、本実施の形態に係る太陽電池用はんだめっき線２においては、前述した銅材で構成される導体３を用いることで、シリコンセルの反りが小さくなることから、接続温度が高いＳｎ−Ａｇ−Ｃｕ系の組成のはんだを用いることが可能となる。
【００４３】
さらに、導体の被覆に用いるはんだは、Ｓｎ−Ａｇ−Ｃｕ系の組成のはんだに限られず、第２成分としてＰｂ、Ｉｎ、Ｂｉ、Ｓｂ、Ａｇ、Ｚｎ、Ｎｉ、Ｃｕから選択される少なくとも１種の元素を０．１ｗｔ％以上含むＳｎ系合金はんだであればいずれでも良く、第３成分として１０００ｐｐｍ以下の微量元素を含んでいるものを用いてもよい。
【００４４】
また、本発明に係る太陽電池セル接続用配線導体およびはんだめっき線は、セルとの接続がなされた複数箇所に変形しやすい加工部を含んでいても良く、加工方法としてエッチング、プレス、曲げ成形のうちのいずれか、あるいは、複数を併用してもよい。さらに、その加工は素材線材、素材線材を圧延成形した圧延線材、板状素材にスリットをいれた箔状線材のいずれに施してもよい。
【実施例１】
【００４５】
（実施例１、試料１）
シャフト炉と連結したＳＣＲ方式の連続鋳造圧延装置を用い、タフピッチ銅（酸素含有量：３００ｍａｓｓｐｐｍ）を主成分とする直径φ８ｍｍの荒引き線を製造した。荒引き線の構成材は、タフピッチ銅溶湯に硫黄親和性金属としてＮｂを０．００６ｍａｓｓ％添加したものである。この荒引き線をφ２．６ｍｍまで伸線した後に６００℃×１ｈｒ熱処理し、それを９１％の加工度で冷間減面加工し、直径φ０．８ｍｍの銅線を作製した。これを圧延して平角銅線（厚さ０．１６ｍｍ、幅２．０ｍｍ）を作製し、５００℃×１ｈｒの軟化焼鈍処理を施し、その後、１５０ｍｍに切断して芯材（導体）とした。
この芯材を溶融はんだめっき浴（Ｓｎ−３ｍａｓｓ％Ａｇ−０．５ｍａｓｓ％Ｃｕ系の鉛フリーはんだ）に浸漬して速やかに引き上げ、芯材の表面に溶融はんだめっき層（厚さ０．０３ｍｍ）を形成し、はんだ被覆銅平角線（太陽電池用はんだめっき線）を作製した。
（実施例２、試料２）
荒引き線の構成材を、タフピッチ銅溶湯にＮｂを０．０１２ｍａｓｓ％添加したこと以外は、実施例１と同様である。
（実施例３、試料３）
荒引き線の構成材を、タフピッチ銅溶湯にＮｂを０．０４ｍａｓｓ％添加したこと以外は、実施例１と同様である。
（実施例４、試料４）
荒引き線の構成材を、タフピッチ銅溶湯にＴｉを０．００３ｍａｓｓ％添加したこと以外は、実施例１と同様である。
（実施例５、試料５）
荒引き線の構成材を、タフピッチ銅溶湯にＦｅを０．００３ｍａｓｓ％添加したこと以外は、実施例１と同様である。
（実施例６、試料６）
荒引き線の構成材を、タフピッチ銅溶湯にＭｇを０．００３ｍａｓｓ％添加したこと以外は、実施例１と同様である。
（実施例７、試料７）
荒引き線の構成材を、タフピッチ銅溶湯にＺｒを０．００３ｍａｓｓ％添加したこと以外は、実施例１と同様である。
（実施例８、試料８）
荒引き線の構成材を、タフピッチ銅溶湯にＴａを０．０４ｍａｓｓ％添加したこと以外は、実施例１と同様である。
（実施例９、試料９）
荒引き線の構成材を、タフピッチ銅溶湯にＴａを０．００６ｍａｓｓ％添加したこと以外は、実施例１と同様である。
（実施例１０、試料１０）
荒引き線の構成材を、タフピッチ銅溶湯にＮｉを０．００５ｍａｓｓ％添加したこと以外は、実施例１と同様である。
（実施例１１、試料１１）
荒引き線の構成材を、タフピッチ銅溶湯にＮｉを０．０１ｍａｓｓ％添加したこと以外は、実施例１と同様である。
（実施例１２、試料１２）
荒引き線の構成材を、タフピッチ銅溶湯に、Ｎｉを０．０１ｍａｓｓ％とＴｉを０．００１ｍａｓｓ％添加したこと以外は、実施例１と同様である。
（実施例１３、試料１３）
荒引き線の構成材を、タフピッチ銅溶湯に、Ｎｉを０．０１ｍａｓｓ％とＭｎを０．００１ｍａｓｓ％添加したこと以外は、実施例１と同様である。
（実施例１４、試料１４）
荒引き線の構成材を、タフピッチ銅溶湯に、Ｎｉを０．０１ｍａｓｓ％とＣａを０．０００５ｍａｓｓ％添加したこと以外は、実施例１と同様である。
（実施例１５、試料１５）
荒引き線の構成材を、タフピッチ銅溶湯に、Ｎｉを０．０１ｍａｓｓ％とＶを０．００１ｍａｓｓ％添加したこと以外は、実施例１と同様である。
（実施例１６、試料１６）
荒引き線の構成材を、タフピッチ銅溶湯に、Ｎｂを０．０１２ｍａｓｓ％とＴｉを０．００３ｍａｓｓ％添加したこと以外は、実施例１と同様である。
（実施例１７、試料１７）
荒引き線の構成材を、タフピッチ銅溶湯に、Ｎｂを０．０１２ｍａｓｓ％とＺｒを０．００６ｍａｓｓ％添加したこと以外は、実施例１と同様である。
（実施例１８、試料１８）
荒引き線の構成材を、タフピッチ銅溶湯に、Ｎｂを０．０１２ｍａｓｓ％とＨｆを０．０１ｍａｓｓ％添加したこと以外は、実施例１と同様である。
（実施例１９、試料１９）
荒引き線の構成材を、タフピッチ銅溶湯に、Ｎｂを０．０１２ｍａｓｓ％とＶを０．０３ｍａｓｓ％添加したこと以外は、実施例１と同様である。
（実施例２０、試料２０）
荒引き線の構成材を、タフピッチ銅溶湯に、Ｎｂを０．０１２ｍａｓｓ％とＴａを０．０２ｍａｓｓ％添加したこと以外は、実施例１と同様である。
（実施例２１、試料２１）
荒引き線の構成材を、タフピッチ銅溶湯に、Ｎｂを０．０１２ｍａｓｓ％とＦｅを０．００３ｍａｓｓ％添加したこと以外は、実施例１と同様である。
（実施例２２、試料２２）
荒引き線の構成材を、タフピッチ銅溶湯に、Ｎｂを０．０１２ｍａｓｓ％とＢを０．００２ｍａｓｓ％添加したこと以外は、実施例１と同様である。
（実施例２３、試料２３）
荒引き線の構成材を、タフピッチ銅溶湯に、Ｎｂを０．０１２ｍａｓｓ％とＣａを０．００２ｍａｓｓ％添加したこと以外は、実施例１と同様である。
（実施例２４、試料２４）
荒引き線の構成材を、タフピッチ銅溶湯に、Ｎｂを０．０１２ｍａｓｓ％とＭｇを０．００２ｍａｓｓ％添加したこと以外は、実施例１と同様である。
（実施例２５、試料２５）
荒引き線の構成材を、タフピッチ銅溶湯に、Ｎｂを０．０１２ｍａｓｓ％とＭＭ（ミッシュメタル）を０．００２ｍａｓｓ％添加したこと以外は、実施例１と同様である。
（従来例１、試料２６）
荒引き線の構成材を、タフピッチ銅溶湯に硫黄親和性金属を添加していないこと以外は、実施例１と同様である。
（従来例２、試料２７）
荒引き線の構成材を、無酸素銅（ＯＦＣ）の溶湯を採用した点、および硫黄親和性金属を添加していない点を除いて、実施例１と同様である。
（比較例１、試料２８）
荒引き線の構成材を、タフピッチ銅溶湯にＴｉを０．０００３ｍａｓｓ％添加したこと以外は、実施例１と同様である。
（比較例２、試料２９）
荒引き線の構成材を、タフピッチ銅溶湯にＴｉを０．０６ｍａｓｓ％添加したこと以外は、実施例１と同様である。
（比較例３、試料３０）
荒引き線の構成材を、タフピッチ銅溶湯にＮｂを０．０６ｍａｓｓ％添加したこと以外は、実施例１と同様である。
（比較例４、試料３１）
荒引き線の構成材を、タフピッチ銅溶湯にＮｂを０．０００５ｍａｓｓ％添加したこと以外は、実施例１と同様である。
（比較例５、試料３２）
荒引き線の構成材を、タフピッチ銅溶湯にＮｉを０．０００５ｍａｓｓ％添加したこと以外は、実施例１と同様である。
（比較例６、試料３３）
荒引き線の構成材を、タフピッチ銅溶湯にＮｉを０．０５ｍａｓｓ％添加したこと以外は、実施例１と同様である。
【００４６】
（評価方法）
上述した各はんだ被覆Ｃｕ平角線を縦１５０ｍｍ×横１５０ｍｍ、厚さ２００μｍのシリコンセルにはんだ接続したものの耐クラックとシリコンセルの反りを調べた。
【００４７】
実施例１〜実施例２５、従来例１，２と、比較例１〜比較例６の各はんだ被覆Ｃｕ平角線の０．２％耐力（ＭＰａ）、結晶粒径、シリコン基板の反りの発生を測定した結果を表１に示す。
【００４８】
表１において、シリコン基板の反りの発生の欄における評価印の×は、２．１ｍｍを超える反りが発生した場合を、○は反りが２．１ｍｍ以下であった場合を意味する。
【００４９】
また、はんだ被覆Ｃｕ平角線の０．２％耐力σは、導体に０．２％の歪を与える引張試験における荷重（外力）Ｆを、はんだを除く導体の断面積Ａで除算して求めている。式で示せば、次の通りである。
【００５０】
σ＝Ｆ／Ａ
さらに、ここで言う結晶粒径とは、はんだ被覆Ｃｕ平角線の断面において、結晶粒の大きい方から例えば１０個選び、それらの結晶粒の粒径を平均化したものである。
【００５１】
【表１】
2008182171.tif 000003
【００５２】
表１によると、実施例１〜実施例２４の太陽電池用はんだめっき線（試料１〜試料２４）は、いずれもめっき前のＣｕ芯材の０．２％耐力が４９ＭＰａ以下、めっき後のはんだ被覆Ｃｕ平角線の０．２％耐力が６９ＭＰａ以下、かつ、結晶粒径は１９μｍ以上であった。これらは、いずれもタフピッチ銅の特性（試料２６、めっき前のＣｕ芯材の０．２％耐力：７０ＭＰａ、めっき後のはんだ被覆Ｃｕ平角線の０．２％耐力：９０ＭＰａ、結晶粒径：１８μｍ）及び無酸素銅の特性（試料２７、めっき前のＣｕ芯材の０．２％耐力：５０ＭＰａ、めっき後のはんだ被覆Ｃｕ平角線の０．２％耐力：７０ＭＰａ、結晶粒径：２５μｍ）よりも優れており、２００μｍの薄型シリコン基板にはんだ接続した際のシリコン基板の反り量は、許容範囲内（２．１ｍｍ以下）であった。
【００５３】
また、実施例２５の太陽電池用はんだめっき線（試料２５）については、めっき前のＣｕ芯材の０．２％耐力が５０ＭＰａ、めっき後のはんだ被覆Ｃｕ平角線の０．２％耐力が７０ＭＰａ、かつ、結晶粒径が２５μｍであり、前述したタフピッチ銅の特性（試料２６）よりも優れており、前述した無酸素銅の特性（試料２７）と同等であり、シリコン基板の反り量は、許容範囲内であった。
【００５４】
一方、比較例の太陽電池用はんだめっき線（試料２８〜３３）は、いずれもめっき前のＣｕ芯材の０．２％耐力が７０ＭＰａよりも大きく、めっき後のはんだ被覆Ｃｕ平角線の０．２％耐力が９０ＭＰａよりも大きく、かつ、結晶粒径は１９μｍ未満であるため、タフピッチ銅の特性（試料２６）及び無酸素銅の特性（試料２７）よりも劣っており、シリコン基板の反り量は、許容範囲（２．１ｍｍ）を超えていた。
【００５５】
次に、試料１（本発明品）、試料２６（ＴＰＣ）、試料２７（ＯＦＣ）において、φ２．６ｍｍまで伸線した荒引き線に、複数の熱処理条件で熱処理を試みた場合の軟化特性の結果を図１に示す。この図１は、各荒引き線を所定の温度に１時間保持した後、取り出して水冷したものについて、それぞれ０．２％耐力の評価を行ったものである。
【００５６】
図１に示すように、各試料ともに熱処理前（図１中の温度２０℃の場合）は４００ＭＰａ程度の高い０．２％耐力を有しているが、軟化焼鈍温度を上昇させるにつれて０．２％耐力が低下し、３００℃付近では１００ＭＰａ以下の水準まで下がり、４００℃付近では、本発明品の試料１のみが５０ＭＰａを下回る結果となった。各材料（試料１、試料２６、試料２７）を比較すると、試料１（本発明品）が最も小さい値を示し、ついで試料２６（ＴＰＣ）、試料２７（ＯＦＣ）の順番となった。
【００５７】
次に、本発明品である実施例１の太陽電池用はんだめっき線（試料１）の熱処理条件（温度、時間）を変化させた場合の、結晶粒径、０．２％耐力（ＭＰａ）、耐クラック、シリコン基板の反りを調べた。その結果を表２に示す。
【００５８】
ここで言う「耐クラック」とは、シリコン基板に接続した後における太陽電池用はんだめっき線に生じる破断を意味する。表２において、耐クラックの欄における評価印の○、×は、それぞれ太陽電池用はんだめっき線に亀裂が生じなかったこと、亀裂が生じたことを意味する。また、表２において、シリコンセルの反りの欄における評価印の○、×は、表１と同様の基準によるものである。
【００５９】
【表２】
2008182171.tif 000004
【００６０】
表２に示すように、熱処理条件を８００℃で６０分とした場合、結晶粒径が３００μｍとなり、変形が簡単に進んでしまい、耐クラックが悪くなるため、大きな伸びを与える前に材料に亀裂が生じてしまい、脆い材料であることが確認された。
【００６１】
一方、熱処理条件を１９０℃で６０分、１８０℃で６０分とした場合、結晶粒径が１８、１６μｍ、めっき前のＣｕ芯材の０．２％耐力が７０、７８ＭＰａ、めっき後のはんだ被覆Ｃｕ平角線の０．２％耐力が９０、９８ＭＰａであり、表１に示した試料２６と同等又はそれより劣る結果となり、シリコン基板の反り量は、許容範囲（２．１ｍｍ）を超えていた。
【００６２】
以上の結果から、熱処理条件を７５０℃（×３０〜９０分）〜２００℃（×３０〜９０分）とした場合に、試料２６よりも優れた特性を得ることができ、太陽電池用はんだめっき線にクラックが生じることもなく、シリコン基板の反り量は、許容範囲内（２．１ｍｍ以下）となった。より良好な熱処理条件は、熱処理条件を７５０℃（×３０〜９０分）〜４００℃（×３０〜９０分）とした場合であり、この時に、表１に示した試料２７よりも優れた特性又は試料２７とほぼ同等の特性を得ることができ、太陽電池用はんだめっき線にクラックが生じることもなく、シリコン基板の反り量は、許容範囲内となった。
【実施例２】
【００６３】
（実施例２６、試料３４）
シャフト炉と連結したＳＣＲ方式の連続鋳造圧延装置を用い、酸素濃度３０ｍａｓｓｐｐｍを含有した銅を主成分とする直径φ８ｍｍの荒引き線を製造した。荒引き線の構成材は、銅溶湯に硫黄親和性金属としてＮｂを０．００６質量％（ｍａｓｓ％）添加したものである。この荒引き線をφ２．６ｍｍまで伸線した後に６００℃×１ｈｒ熱処理し、それを９１％の加工度で冷間減面加工し、直径φ０．８ｍｍの銅線を作製した。これを圧延して平角銅線（厚さ０．１６ｍｍ、幅２．０ｍｍ）を作製し、５００℃×１ｈｒの軟化焼鈍処理を施し、その後、１５０ｍｍに切断して芯材（導体）とした。
この芯材を溶融はんだめっき浴（Ｓｎ−３ｍａｓｓ％Ａｇ−０．５ｍａｓｓ％Ｃｕ系の鉛フリーはんだ）に浸漬して速やかに引き上げ、芯材の表面に溶融はんだめっき層（厚さ０．０３ｍｍ）を形成し、はんだ被覆銅平角線（太陽電池用はんだめっき線）を作製した。
（実施例２７、試料３５）
荒引き線の構成材を、銅溶湯にＮｂを０．０１２質量％添加したこと以外は、実施例２６と同様である。
（実施例２８、試料３６）
荒引き線の構成材を、銅溶湯にＮｂを０．０４質量％添加したこと以外は、実施例２６と同様である。
（実施例２９、試料３７）
荒引き線の構成材を、銅溶湯にＴｉを０．００３質量％添加したこと以外は、実施例２６と同様である。
（実施例３０、試料３８）
荒引き線の構成材を、銅溶湯にＦｅを０．００３質量％添加したこと以外は、実施例２６と同様である。
（実施例３１、試料３９）
荒引き線の構成材を、銅溶湯にＭｇを０．００３質量％添加したこと以外は、実施例２６と同様である。
（実施例３２、試料４０）
荒引き線の構成材を、銅溶湯にＺｒを０．００３質量％添加したこと以外は、実施例２６と同様である。
（実施例３３、試料４１）
荒引き線の構成材を、銅溶湯にＴａを０．０４質量％添加したこと以外は、実施例２６と同様である。
（実施例３４、試料４２）
荒引き線の構成材を、銅溶湯にＴａを０．００６質量％添加したこと以外は、実施例２６と同様である。
（実施例３５、試料４３）
荒引き線の構成材を、銅溶湯にＮｉを０．００５質量％添加したこと以外は、実施例２６と同様である。
（実施例３６、試料４４）
荒引き線の構成材を、銅溶湯にＮｉを０．０１質量％添加したこと以外は、実施例２６と同様である。
（実施例３７、試料４５）
荒引き線の構成材を、銅溶湯にＮｉを０．０１質量％とＴｉを０．００１質量％添加したこと以外は、実施例２６と同様である。
（実施例３８、試料４６）
荒引き線の構成材を、銅溶湯にＮｉを０．０１質量％とＭｎを０．００１質量％添加したこと以外は、実施例２６と同様である。
（実施例３９、試料４７）
荒引き線の構成材を、銅溶湯にＮｉを０．０１質量％とＣａを０．０００５質量％添加したこと以外は、実施例２６と同様である。
（実施例４０、試料４８）
荒引き線の構成材を、銅溶湯にＮｉを０．０１質量％とＶを０．００１質量％添加したこと以外は、実施例２６と同様である。
（実施例４１、試料４９）
荒引き線の構成材を、銅溶湯にＮｂを０．０１２質量％とＴｉを０．００３質量％添加したこと以外は、実施例２６と同様である。
（実施例４２、試料５０）
荒引き線の構成材を、銅溶湯にＮｂを０．０１２質量％とＺｒを０．００６質量％添加したこと以外は、実施例２６と同様である。
（実施例４３、試料５１）
荒引き線の構成材を、銅溶湯にＮｂを０．０１２質量％とＨｆを０．０１質量％添加したこと以外は、実施例２６と同様である。
（実施例４４、試料５２）
荒引き線の構成材を、銅溶湯にＮｂを０．０１２質量％とＶを０．０３質量％添加したこと以外は、実施例２６と同様である。
（実施例４５、試料５３）
荒引き線の構成材を、銅溶湯にＮｂを０．０１２質量％とＴａを０．０２質量％添加したこと以外は、実施例２６と同様である。
（実施例４６、試料５４）
荒引き線の構成材を、銅溶湯にＮｂを０．０１２質量％とＦｅを０．００３質量％添加したこと以外は、実施例２６と同様である。
（実施例４７、試料５５）
荒引き線の構成材を、銅溶湯にＮｂを０．０１２質量％とＢを０．００２質量％添加したこと以外は、実施例２６と同様である。
（実施例４８、試料５６）
荒引き線の構成材を、銅溶湯にＮｂを０．０１２質量％とＣａを０．００２質量％添加したこと以外は、実施例２６と同様である。
（実施例４９、試料５７）
荒引き線の構成材を、銅溶湯にＮｂを０．０１２質量％とＭｇを０．００２質量％添加したこと以外は、実施例２６と同様である。
（実施例５０、試料５８）
荒引き線の構成材を、銅溶湯にＮｂを０．０１２質量％とＭＭ（ミッシュメタル）を０．００２質量％添加したこと以外は、実施例２６と同様である。
（比較例７、試料５９）
荒引き線の構成材を、銅溶湯にＴｉを０．０００３質量％添加したこと以外は、実施例２６と同様である。
（比較例８、試料６０）
荒引き線の構成材を、銅溶湯にＴｉを０．０６質量％添加したこと以外は、実施例２６と同様である。
（比較例９、試料６１）
荒引き線の構成材を、銅溶湯にＮｂを０．０６質量％添加したこと以外は、実施例２６と同様である。
（比較例１０、試料６２）
荒引き線の構成材を、銅溶湯にＮｂを０．０００５質量％添加したこと以外は、実施例２６と同様である。
（比較例１１、試料６３）
荒引き線の構成材を、銅溶湯にＮｉを０．０００５質量％添加したこと以外は、実施例２６と同様である。
（比較例１２、試料６４）
荒引き線の構成材を、銅溶湯にＮｉを０．０５質量％添加したこと以外は、実施例２６と同様である。
（評価方法）
評価方法は実施例１〜実施例２５、従来例１、２、比較例１〜比較例６と同様の基準により評価した。その結果を表３に示す。
【００６４】
【表３】
2008182171.tif 000005
【００６５】
表３によると、実施例２６〜実施例５０の太陽電池用はんだめっき線（試料３４〜試料５８）は、いずれもめっき前のＣｕ芯材の０．２％耐力が４８ＭＰａ以下、めっき後のはんだ被覆Ｃｕ平角線の０．２％耐力が６８ＭＰａ以下、かつ、結晶粒径は２５μｍ以上であった。これらは、いずれもタフピッチ銅の特性（試料２６、めっき前のＣｕ芯材の０．２％耐力：７０ＭＰａ、めっき後のはんだ被覆Ｃｕ平角線の０．２％耐力：９０ＭＰａ、結晶粒径：１８μｍ）及び無酸素銅の特性（試料２７、めっき前のＣｕ芯材の０．２％耐力：５０ＭＰａ、めっき後のはんだ被覆Ｃｕ平角線の０．２％耐力：７０ＭＰａ、結晶粒径：２５μｍ）よりも優れており、２００μｍの薄型シリコン基板にはんだ接続した際のシリコン基板の反り量は、許容範囲内（２．１ｍｍ以下）であった。
【００６６】
また、実施例１と実施例２６とを比較すると、実施例１では、めっき前のＣｕ芯材の０．２％耐力：４１ＭＰａ、めっき後のはんだ被覆Ｃｕ平角線の０．２％耐力：６１ＭＰａ、結晶粒径：３０μｍであるのに対し、実施例２６では、めっき前のＣｕ芯材の０．２％耐力：３９ＭＰａ、めっき後のはんだ被覆Ｃｕ平角線の０．２％耐力：５９ＭＰａ、結晶粒径：３０μｍであり、実施例２６の銅材の方が０．２％耐力値がより低い銅材であることがわかる。
【００６７】
このことは実施例２〜実施例２５と、実施例２７〜実施例５０とを比較した場合にも同様であり、銅母材における酸素含有量を低くすると（例えば、酸素含有量１０〜５０ｍａｓｓｐｐｍ）、０．２％耐力値がより低く、かつ結晶粒径が大きい銅材が得られることがわかる。
【００６８】
次に、本発明品である実施例２６の太陽電池用はんだめっき線（試料３４）の熱処理条件（温度、時間）を変化させた場合の、結晶粒径、０．２％耐力（ＭＰａ）、耐クラック、シリコン基板の反りを調べた。その結果を表４に示す。「耐クラック」および「シリコ基板の反り」の欄における評価については、実施例１〜実施例２５と同様の基準によるものとした。
【００６９】
【表４】
2008182171.tif 000006
【００７０】
表４に示すように、熱処理条件を８００℃で６０分とした場合、結晶粒径が３０７μｍとなり、変形が簡単に進んでしまい、耐クラックが悪くなるため、大きな伸びを与える前に材料に亀裂が生じてしまい、脆い材料であることが確認された。
【００７１】
一方、熱処理条件を１８０℃で６０分とした場合、結晶粒径が１８μｍ、めっき前のＣｕ芯材の０．２％耐力が７５ＭＰａ、めっき後のはんだ被覆Ｃｕ平角線の０．２％耐力が９５ＭＰａであり、表１に示した試料２６と同等又は試料２７より劣る結果となり、シリコン基板の反り量は、許容範囲（２．１ｍｍ）を超えていた。
【００７２】
以上の結果から、熱処理条件を１９０℃〜７５０℃とした場合に、試料２６よりも優れた特性を得ることができ、太陽電池用はんだめっき線にクラックが生じることもなく、シリコン基板の反り量は、許容範囲内（２．１ｍｍ以下）となった。より良好な熱処理条件は、熱処理条件を７５０℃（×３０〜９０分）〜４００℃（×３０〜９０分）とした場合であり、この時に、表１に示した試料２７よりも優れた特性を得ることができ、太陽電池用はんだめっき線にクラックが生じることもなく、シリコン基板の反り量は、許容範囲内となった。
【図面の簡単な説明】
【００７３】
【図１】銅導体の熱処理温度と０．２％耐力の関係を示す図である。
【図２】太陽電池セルへのはんだめっき平角線の接続状態を示す図である。
【図３】一般的な太陽電池用はんだめっき線の横断面図である。
【図４】Ｓｉセルと太陽電池用はんだめっき線の接続状態を示す図であり、図４（ａ）ははんだ接続前の状態、図４（ｂ）ははんだ接続後に反りが発生した状態を示している。
【符号の説明】
【００７４】
１  太陽電池セル（Ｓｉセル）
２  太陽電池用はんだめっき線（はんだめっき平角線）
３  導体
４  はんだめっき
【図１】
2008182171.tif 000007
【図２】
2008182171.tif 000008
【図３】
2008182171.tif 000009
【図４】
2008182171.tif 000010